FR 2580232 A1 19861017 FR 8605358 A 19860415 258C232 L'invention concerne un support d'enregis- trement à utiliser pour un enregistrement effectué à l'aide d'une encre aqueuse, et en particulier un support d'enregistrement qui convient à un enregistre- ment d'une image et à l'utilisation de la lumière trans- mise à travers l'image enregistrée, par exemple, pour l'observation d'une image projetée sur un écran, etc., au moyen d'un instrument optique tel qu'un rétroprojec- teur, le support d'enregistrement selon l'invention convenant en outre à un enregistrement par jets d'encre. L'exécution d'un enregistrement à l'aide d'un liquide d'enregistrement (encre) peut s'effectuer au moyen d'instruments d'écriture tels que des crayons à plume, des crayons à bille à encre aqueuse, des crayons à signes à encre aqueuse, des crayons céramiques, des crayons luminescents, etc., et des traceurs les utili- sant. En outre, le système d'enregistrement qui attire depuis peu l'attention est le procédé d'enregistrement par jets d'encre dans lequel un enregistrement est effec- tué par la production de petites gouttelettes d'une encre, suivant divers principes d'actionnement, et par leur fixation sur un support d'enregistrement. Un procédé d'enregistrement par jets d'encre effectue un enregistrement en produisant de petites gouttelettes d'encre au moyen de divers dispositifs de projection ou de décharge d'encre (liquide d'enregis- trement), tel qu'un dispositif d'attraction électro- statique, un dispositif à vibration mécanique ou un dispositif déplaçant l'encre au moyen d'un élément piézo-électrique, un dispositif utilisant la pression produite par un moussage de l'encre sous l'effet d'un chauffage, ce qui permet de la projeter et de la fixer en partie ou en totalité sur un support d'enregistrement tel que du papier. Ce dernier procédé,à présent, attire l'attention comme procédé d'enregistrement moins bruyant et capable d'effectuer une impression à grande vitesse et en couleurs multiples. Pour l'enregistrement par jets d'encre, on a utilisé des encres composées principalement d'eau, notamment pour des raisons de sécurité et de caractéris- tiques d'enregistrement et, dans la plupart des cas, un polyalcool est ajouté pour empêcher l'obturation des buses et améliorer la stabilité de la décharge. Comme support d'enregistrement à utiliser dans le procédé d'enregistrement par jets d'encre, on a fait appel à des supports d'enregistrement compre- nant une couche poreuse de réception d'encre appliquée sur un papier classique ou un substrat appelé papier d'enregistrement par jets d'encre. Cependant, au fur et à mesure que s'améliorent les caractéristiques de l'enregistrement par jets d'encre, telles que l'accélé- ration ou la coloration multiple de l'enregistrement et son extension de plus en plus large, il est également demandé au support d'enregistrement des caractéristiques de plus en plus élevées et étendues. En particulier, le support d'enregistrement par jets d'encre, permettant d'obtenir des images enre- gistrées d'une haute résolution et d'une grande qualité, doit satisfaire diverses exigences fondamentales telles que les suivantes: (1) la réception de l'encre sur le support d'enregistrement doit être aussi rapide que possible; (2) même si des points d'encre risquent de se chevaucher, l'encre fixée en dernier ne doit pas déborder dans le point appliqué précédemment; (3) les gouttelettes d'encre ne doivent pas diffuser sur le support d'enregistrement pour former un point d'encre d'un diamètre supérieur à celui qui est nécessaire; (4) la forme du point d'encre doit être approximativement celle d'un cercle réel et sa circon- férence doit être régulière; - (5) la densité optique du point d'encre doit être élevée, sans obscurité autour du point; etc. En outre, pour obtenir une qualité d'image enregistrée de haute résolution, comparable à celle d'une photographie en couleur, par le procédé d'enre- gistrer.ent à jets d'encre en couleurs multiples, les caractéristiques suivantes sont demandées en plus des caractéristiques indiquées cidessus: (6) les colorants de l'encre doivent avoir une excellente propriété de formation de couleur; (7) étant donné que les gouttelettes liqui- des qui sont au même nombre que les couleurs d'encre peuvent parfois se fixer sur le même point en se chevau- chant, la caractéristique de fixage de l'encre doit être excellente; (8) la surface doit avoir du lustre; (9) le degré de blancheur doit être élevé. En outre, bien que les images enregistrées obtenues par le procédé d'enregistrement par jets d'encre aient été utilisées dans le passé exclusivement pour l'observation d'image de surface, des supports d'enre- gistrement adaptés à des utilisations autres que l'obser- vation d'image de surface sont de plus en plus demandés avec des améliorations des caractéristiques ou une large extension du dispositif d'enregistrement à jets d'encre. Des utilisations du support d'enregistrement autres que pour une observation d'image de surface peu- vent comprendre celles dans lesquelles des images enre- gistrées sont projetées sur un écran, etc. au moyen d'un instrument optique tel qu'un projecteur de diaposi- tives ou un rétroprojecteur, etc., et ces images sont observées, des plaques de résolution de couleur pendant la préparation d'une plaque positive pour une impression en couleur, et des filtres à mosaique de couleur, etc., à utiliser pour l'affichage en couleur tel que par cristaux liquides, etc. Lorsque le support d'enregistrement est destiné à être utilisé pour l'observation d'une image de surface, la lumière diffusée de l'image enregistrée est observée, tandis que la lumière transmise à travers les images enregistrées pose un problème dans le support d'enregistrement destiné à ces utilisations. En conséquence, une transmission de la lumière, et en particulier un excellent coefficient de transmission linéaire, sont demands en plus des caractéristiques exigées d'une façon générale pour le support destiné à un enregistrement par jets d'encre. Cependant, jusqu'à la présente invention, on ne connaissait encore aucun support d'enregistrement satisfaisant toutes les exigences demandées. Le support d'enregistrement connu dans la technique, convenant à des utilisations telles que mentionnées ci-dessus, comporte un substrat transparent et une couche de réception d'encre appliquée sur le substrat, et il est particulièrement excellent en ce qui concerne le coefficient de transmission de la lumière et le pouvoir d'absorption de l'encre, parmi les carac- téristiques demandées telles que mentionnées ci-dessus. Divers matières ont été utilisées pour la formation de la couche de réception d'encre dans un tel support d'enregistrement. Etant donné que l'on utilise comme encre, comme mentionné précédemment, une encre aqueuse, des matières hydrophiles telles qu'un polyamide, de l'alcool polyvinylique capable de conférer un excellent pouvoir d'absorption d'encre à la couche de réception d'encre, ont attiré l'attention. Par exemple, la demande de brevet japonais N 80489/1981 décrit un support d'enregistrement non poreux comportant une couche d'absorption d'encre constituée d'une résine hydrophile telle qu'un alcool polyvinylique, une poly- vinylpyrrolidone, etc. Par contre, le support d'enregistrement comportant une couche de réception d'encre formée d'une matière hydrophile telle que mentionnée précédemment, bien qu'il puisse satisfaire un grand nombre des carac- téristiques demandées et mentionnées précédemment, est sujet à une contamination par les fluides corporels provenant de la paume de la main (corps gras de la peau ou autres types de constituants de la sueur, ou diverses poussières absorbées par la sueur), par exemple des traces de doigts, lorsque ces supports d'enregistre- ment sont montés sur un dispositif d'enregistrement. Etant donné que les traces de doigts, comprenant un tel fluide corporel, contiennent généralement des consti- tuants hydrophobes, lorsqu'une encre aqueuse telle que mentionnée cidessus est appliquée sur la partie o ces traces de doigts sont attachées, l'angle de contact entre la surface d'enregistrement et l'encre change du fait de la présence des corps gras de la peau, etc., dans ces traces de doigts, de sorte que le pouvoir d'absorption d'encre de la couche d'absorp- tion d'encre est sensiblement modifié. En conséquence, le point formé par l'encre peut s'écarter d'une forme réellement circulaire, ou bien le maculage de l'encre passe de la partie o les traces de doigts sont atta- chées à la partie sans traces de doigts, faisant ainsi varier la densité d'enregistrement de l'encre et perturbant de façon désavantageuse l'image enregis- trée. En particulier, dans le support d'enregistrement transparent destiné à l'observation d'une image enregis- trée par agrandissement à l'aide d'une lumière transmise, ce problème est très important. En particulier, lorsque des gouttelettes d'encre sont fixées à une haute densité, si le maculage est important, des gouttelettes d'encre non séchées, fixées à proximité immédiate les unes des autres sur un support d'enregistrement, peuvent se toucher et l'encre de plusieurs gouttelettes en contact peut s'ag- glomérer en une seule gouttelette. L'apparition irré- gulière d'une telle agglomération de gouttelettes d'encre non séchées (formation de perles) perturbe l'impression et rend irrégulière l'image enregistrée. En outre, dans le cas d'un support d'enre- gistrement utilisant ces matières hydrophiles pour la formation d'une couche de réception d'encre, la surface de cette couche devient collante en absorbant l'humidité de l'air dans des conditions hautement humi- des, de sorte qu'il se pose des problèmes dus au risque de fixation de la poussière sur la surface du support d'enregistrement, en plus de ceux résultant de l'adhé- rence entre les supports d'enregistrement lorsqu'ils sont empilés ou de l'adhérence entre le support d'enre- gistrement et le rouleau de sortie lors de l'exécution d'un enregistrement sur le support monté dans le dispo- sitif d'enregistrement, de sorte que l'on observe des inconvénients tels qu'une sortie instable ou impossible du support d'enregistrement, ou l'impossibilité d'obte- nir un bon fonctionnnement de l'appareil d'enregistre- ment. L'invention a pour but de résoudre ces pro- blèmes et elle propose un support d'enregistrement qui peut satisfaire tous les critères demandés et décrits ci-dessus, qui est particulièrement excellent en ce qui concerne le pouvoir d'absorption de l'encre et le coefficient de transmission de la lumière, et sur 2580232- lequel se fixent difficilement des traces de doigts contenant des corps gras provenant de la peau, le sup- port d'enregistrement selon l'invention ne présentant, en outre, aucune irrégularité de l'image même lorsque celle-ci est imprimée sur les traces de doigts. Un autre objet de l'invention est de propo- ser un support d'enregistrement qui peut être utilisé à des fins d'observation ou d'utilisation de la lumière transmise d'une image enregistrée au moyen d'un instru- ment optique tel qu'un projecteur de diapositives, un rétroprojecteur, une imprimante à contact, etc., et qui convient également à un enregistrement par jets d'encre. Les objets indiqués ci-dessus et d'autres objets de l'invention sont réalisés par la présente invention telle que décrite ci-dessous. Conformément à l'invention, il est prévu un support d'enregistrement comprenant un substrat et une couche de réception d'encre appliquée sur le substrat, cette couche de réception d'encre contenant, en association, une résine hydrophile et une substance hydrophobe qui est liquide ou cireuse à la température normale. L'invention propose également un support d'enregistrement comprenant un substrat transparent et une couche transparente de réception d'encre appliquée sur le substrat, cette couche de réception d'encre contenant, en association, une résine hydrophile et une substance hydrophobe qui est liquide ou cireuse à la température normale. L'invention propose en outre un support d'enregistrement comprenant un substrat et une couche de réception d'encre constituée principalement d'une résine hydrophile, appliquée sur le substrat, ladite couche de réception d'encre comportant une substance 258023; hydrophobe qui est liquide ou cireuse à la température normale, appliquée sur sa surface. Pour décrire en détail la présente invention, il est apparu qu'en introduisant 0,1 à 40 % en poids d'une substance hydrophobe cireuse, qui est liquide ou cireuse à la température normale, dans la couche de réception d'encre d'un support d'enregistrement pendant qu'il est préparé par formation d'une couche de réception d'encre, comprenant une matière hydrophile, sur le substrat du support d'enregistrement, les pro- blèmes posés par l'adhérence des traces de doigts, ainsi que le problème posé-par la formation de perles, comme mentionné précédemment, peuvent Etre résolus sans que l'un quelconque des divers avantages résultant de la présence d'une matière hydrophile contenue dans la couche de réception d'encre en soit affecté. Le support d'enregistrement selon l'inven- tion comprend d'une façon générale un substrat en tant que matière de support et une surface d'enregistrement, à savoir une couche de réception d'encre, appliquée sur la surface du substrat. Par exemple, des formes particulièrement avantageuses de réalisation peuvent avoir la constitution suivante: (1) la forme de réalisation dans laquelle à la fois le substrat et la couche de réception d'encre sont transparents à la lumière, et le support d'enregis- trement est dans son ensemble transparent à la lumière; (2) la forme de réalisation dans laquelle la surface de la couche de réception d'encre est lisse et lustrée; (3) la forme de réalisation dans laquelle la couche de réception d'encre est constituée en fait de deux couches dont une couche inférieure qui est une couche de retenue d'encre et une couche supérieure qui est une couche de perméation de l'encre. 25802-32' De plus, dans chacune des formes de réalisa- tion, la couche de réception d'encre peut assumer simul- tanément la fonction d'un support. L'invention sera décrite plus en détail en référence à certaines de ses formes préférées de réalisation, telles que mentionnées ci-dessus, données à titre d'exemples typiques. Des exemples avantageux de substrats trans- parents à utiliser dans les formes de réalisation (1) et (2) peuvent comprendre des pellicules ou des plaques, par exemple en résines des types polyester, diacétate, triacétate, acrylique, polycarbonate, polychlorure de vinyle, polyimide, polysulfone, en "Cellophane", en "celluloide", etc., et des plaques de verre. En utilisant ces substrats transparents et en formant également d'autres couches transparentes, il est pos- sible d'obtenir un support d'enregistrement convenant à l'observation de la lumière transmise, possédant un excellent coefficient de transmission de la lumière, dans les formes de réalisation (1) et (2). Des substrats opaques avantageux à utiliser dans les formes de réalisation (2) et (3) peuvent com- prendre, par exemple, du papier, du tissu, du bois, une plaque métallique, du papier synthétique en général ou bien, autrement, les substrats transparents ci- dessus qui ont été soumis à un traitement opacifiant par des moyens connus. Le support d'enregistrement destiné à l'observation d'une image en surface, selon les formes de réalisation (2) et (3) peut être formé à l'aide de ces substrats opaques. Un tel substrat peut avoir une épaisseur avantageusement comprise entre environ 10 et 200!tm. La couche de réception d'encre selon l'inven- tion est formée principalement d'une matière hydrophile capable de recevoir une encre aqueuse, et des exemples avantageux d'une telle matière comprennent des résines naturelles telles que l'albumine, la gélatine, la caséine, l'amidon, l'amidon cationique, la gomme arabique, l'algi- nate de sodium, etc.; et des résines synthétiques telles que alcool polyvinylique, polyamide, polyacryl- amide, polyvinylpyrrolidone quaternisée, polyéthylène- imine, halogénure de polyvinylpyridinium, résine mélamine, polyuréthanne, dérivés de la cellulose tels que carboxy- méthylcellulose et hydroxyéthylcellulose, alcool poly- vinylique, alcool polyvinylique modifié par un cation, polyester, polyacrylate de sodium, etc. Au moins l'une de ces matières peut être utilisée comme souhaité. En outre, pour accroître la résistance méca- nique et/ou améliorer l'adhérence au substrat de la couche de réception d'encre, des résines telles que latex de caoutchouc styrène-butadiène, latex de caout- chouc néoprène-butadiène, polyvinylformal, polyméthacry- late de méthyle, polyvinylbutyral, polyacrylonitrile, polychlorure de vinyle, polyacétate de vinyle, résine phénolique, résine du type alkyd, peuvent également être utilisées en association si cela est nécessaire. La caractéristique particulière principale de la présente invention réside dans le fait qu'elle présente, en combinaison, 0,1 à 40 % en poids d'une substance hydrophobe qui est liquide ou cireuse à la température normale, dans la couche de réception d'encre, formée principalement de la résine hydrophile précitée. La substance hydrophobe à utiliser dans la présente invention est une substance n'ayant pas d'affinité pour une encre aqueuse, en particulier une substance organique, avantageusement d'un poids molécu- laire moyen, qui est un liquide non volatil à la tempé- rature normale ou cireux, ayant un point de fusion relativement bas. Des exemples particuliers peuvent comprendre des acides gras saturés ou insaturés possé- 2580-232 1 1 dant 4,ou plus, atomes de carbone, tels que les acides linoléique, linolénique, palmitique, laurique, myristique, caprylique, caproLque, caprique, érucique, oléique, stéarique, etc.; des esters d'acides gras tels que trioléate de glycérine, huile de soja, huile de coco, huile de lin, huile de carthame, tristéarate de glycérine, etc.; des huiles animales et végétales telles que squalène, cholestérol, lanoline, lard, cire d'abeille, huile de coton, huile d'abrasin, huile d'oli- ve, huile de soja, huile de lin, huile de' carthame, huile de colza, huile de ricin, huile de coco, etc.; d'autres substances naturelles telles que des huiles minérales, etc.; des substances organiques synthétiques telles que paraffine, huile de silicone, composé de fluor, phtalate de dioctyle, phtalate de dibutyle, oligomères acryliques; et des dérivés de ces substances. On apprécie particulièrement les acides gras précités et des sels métalliques de ces acides gras, tels que ceux de calciun, aluminium, zinc, baryum, magné- sium, plomb, cadmium, etc.,' leurs sels.du type amine tels que ceux d'ammonium, triéthanolamine, etc., et d'autres esters desdits acides gras avec des alcools tels que éthanol, éthylène-glycol, glycérine, etc. Au moins l'un, choisi, de ces corps ou, dans le cas de produits naturels, ceux contenant au moins l'une des matières mentionnées ci-dessus, peut être convenablement utilisé. La substance hydrophobe précédente est con- tenue en quantité de 0,1 à 40 % en poids, avantageuse- ment 0,1 à 20 % en poids, plus avantageusement 0,1 à 5 % en poids, dans la couche de réception d'encre. Si la teneur en substance hydrophobe est inférieure à 0,1 % en poids, il n'apparaît pas plus d'effet qu'en l'absence d'addition. Par ailleurs, lorsque la teneur dépasse 40 % en poids, la caractéristique de fixage de l'encre diminue de façon indésirable. Le support d'enregistrement ayant une consti- tution telle que décrite ci-dessus possède un excellent pouvoir d'adaptation à un enregistrement effectué au moyen d'une encre aqueuse telle que décrite ci-dessus et, en outre, il résout les problèmes posés par l'adhé- rence de traces de doigts ou la formation de perles, de sorte qu'il peut donner une image à haut pouvoir de transmission de la lumière et/ou surface lustrée. On décrira ci-après des formes préférées de réalisation permettant d'obtenir un effet efficace de la présente invention. Dans la présente invention, la couche de réception d'encre est plus avantageusement hydrophile et insoluble dans l'eau. Dans la présente invention, le polymère insoluble dans l'eau destiné à la formation d'une couche de réception d'encre n'est pas un polymère hydrophobe en général, ne possédant aucun pouvoir hydrophile, mais un polymère suffisamment hydrophile, bien qu'in- soluble dans l'eau-. Des exemples particuliers d'un tel polymère hydrophile et insoluble dans l'eau sont donnés ci-dessous. (1) Des copolymères séquences, greffés, ayant des segments hydrophiles et des segments hydro- phobes dans la molécule: De tels polymères séquences, greffés sont insolubles dans l'eau dans leur ensemble, mais hydro- philes. Des segaents hydrophiles de ces polymères sont des segments d'un polymère de deux monomères vinyliques, ou plus, possédant des groupes hydrophiles tels qu'un groupe carboxylique, un groupe acide sulfonique, un groupe hydroxyle, un groupe éther, un groupe amide d'acide, des groupes méthylolés de ceux-ci, des groupes amino primaires à tertiaires, des groupes ammonium quaternaire, etc., et des exemples de ces monomères 1 3 hydrophiles comprennent l'acide (méth)acrylique, l'anhy- dride maléique, l'acide viny]sulfonique, le styrène sulfoné, l'acétate de vinyle, le mono(méth)acrylate ou monomaléate de polyols tel que l'éthylène-glycol, etc., l'amide d'acide (méth)acrylique ou son produit formé avec le méthylol, le (méth)acrylate de mono- ou di-alkylaminoéthyle, son produit quaternisé, la vinylpyrrolidone, la vinylpyridine, et autres. Des segments de polymères hydrophobes sont des polymères de deux monomères, ou plus, comprenant des oléfines telles que l'éthylène, le propylène, le butylène, etc.; des composés vinyliques aromatiques tels que styrène, méthylstyrène, vinylnaphtalène, etc.; des oléfines halogénées telles que chlorure de vinyle, chlorure de vinylidène, fluorure de vinylidène, etc.; divers esters d'alcools tels que l'acide (méth)acryli- que, l'acide crotonique ou d'autres acides carboxyliques insaturés, etc. Des polymères hydrosolubles autres que ceux mentionnés ci-dessus, par exemple des polymères hydro- philes naturels ou synthétiques tels que des résines naturelles (par exemple albumine, gélatine, caséine, amidon, amidon cationique, gomme arabique, alginate de sodium, etc.), de l'alcool polyvinylique, un poly- amide, un polyacrylamide, une polyvinylpyrrolidone, un polyéthylèneimine, un halogénure de polyvinylpyri- dinium, une résine du type mélamine, un polyuréthanne, un polyester, du polyacrylate de sodium, etc. ou des polymères hydrophobes naturels ou synthétiques obtenus par modification des précédents pour les rendre insolu- bles dans l'eau peuvent également être utilisés comme segment polymère hydrophile ou comme segment polymère hydrophobe, au choix. (2) Produit de réticulation d'un polymère hydrosoluble: Celui-ci est obtenu par réticulation de divers poly- mères hydrosolubles tels que décrits ci-dessus ou ci- dessous, dans la mesure o ils deviennent insolubles dans l'eau sans perte de pouvoir hydrophile, avec un agent de réticulation ou un rayonnement convenable. (3) Complexe de polymères comprenant un polymère acide et un polymère basique: Un tel complexe de polymères comprend un polymère basique et un polymère acide et est connu en soi comme décrit, par exemple, dans les brevets japonais N 37017/1976 et 42744/1980. Des polymères basiques avantageux pour la formation d'un tel complexe de polymères sont indi- qués ci-dessous: des homopolymères ou des copolymères statis- tiques, des copolymères séquences ou des copolymères greffés avec d'autres monomères en général de N-vinyl- pyrrolidone, N-vinyl-3-méthylpyrrolidone, N-vinyl- -méthylpyrrolidone, N-vinyl-3,3,5-triméthylpyrrolidone, N-vinyl-3-benzylpyrrolidone, N-vinylpipéridone, N- vinyl-4-méthylpipéridone, N-vinylcaprolactame, N-vinyl- capryl-lactame, N-vinyl-3-morpholine, N-vinylthiopyr- rolidone, N-vinyl-2-pyridone et analogues; des homopolymères ou des copolymères statis- tiques, des copolymères séquences ou des copolymères greffés avec d'autres monomères en général de N-vinyl- 2-oxazolidone, N-vinyl-5-méthyl-2-oxazolidone, N-vinyl- -éthyl-2-oxazolidone, N-vinyl-4-méthyl-2-oxazolidone, N- vinyl-2-thio-oxazolidone, N-vinyl-2-mercaptobenzo- thiazole et analogues; des homopolymères ou des copolymères statis- tiques, des copolymères séquences ou des copolymères greffés avec d'autres monomères en général de N-vinyl- imidazole, N-vinyl-2-méthylimidazole, N-vinyl-4-méthyl- imidazole et analogues; des homopolymères ou copolymères statis- tiques, des copolymères séquences ou des copolymères greffés avec d'autres monomères en génral de 2- ou 4-vinylpyridine; etc. D'autres monomères copolymérisabies à uti- liser dans les copolymères ci-dessus peuvent comprendre des méthacrylate, acrylate, acrylamide, acrylonitrile, éther vinylique, acétate de vinyle, vinylimidazoie, éthylène, styrène et d'autres monomères en général. * Particulièrement utiles à la présente inven- tion sont des homopolymères et des copolymères de N- vinylpyrrolidone, N-vinylpipéridone, N-vinylcaprolactame, N-vinylmorpholine, N-vinyl-2-oxazolidone, N-vinyl- -méthyl-2-oxazolidone, etc. Dans le cas d'un copolymère, le monomère contenant de l'azote, comme indiqué ci- dessus, doit être incorporé en quantité avantageusement de 50 moles % ou plus. Par ailleurs, le copolymère acide capable de former un complexe avec le polymère basique ci- dessus ("le polymère acide" de la présente invention englobe également les polymères possédant des groupes hydroxyle alcooliques, autres que ceux possédant des groupes acide sulfonique, des groupes acide carboxylique, des groupes ester de l'acide sulfurique, des groupes ester de l'acide phosphorique, des groupes hydroxyle phénolique, dans leur molécule) peuvent comprendre, par exemple, les polymères suivants: 1. polymères possédant des groupes acide carboxylique: des polyesters à terminaison carboxyle obtenus par la réaction d'acides polycarboxyliques tels que l'acide citrique, l'acide tartrique, l'acide phtalique, avec des alcools polyhydroxyliques tels que l'éthylène- glycol, le 1,4-butanediol, le diéthylène-glycol, etc. en présence d'une quantité excessive d'acides; des dérivés de cellulose acide modifiés par divers types d'acides polycarboxyliques (voir brevet japonais N 5093/1960); des homopolymères ou des copolymères statis- tiques, des copolymères séquences ou des copolymères greffés formés avec d'autres monomères en général de monomères d'ester et d'éther vinyliques d'acides polycarboxy- liques, etc. (voir brevet japonais N 8495/1960); des homopolymères ou des copolymères statis- tiques, des copolymères séquencés ou des copolymères greffés formés avec d'autres monomères, en général, de monomères d'ester et d'éther vinyliques de l'acide acrylique, de l'acide méthacrylique, etc.; des homopolymères ou des copolymères statis- tiques, des copolymères séquences ou des copolymères greffés formés avec d'autres monomères en général de monomères d'éther et d'ester vinyliques de monomères vinyliques à insaturation a,g, tels que l'anhydride maléique, l'acide itaconique, etc., (voir "Synthetic Polymer (III), édité par Murahashi, Inoue, Tani, pages 250-257 et pages 374-380, publié par Asakura Shoten, 1971); 2. polymères possédant des groupes acide sulfonique: des dérivés de cellulose tels que acétate de 0-éthylcellulose-sulfate d'hydrogène-phtalate d'hydro- gène, acétate de cellulose-sulfate d'hydrogène-phtalate d'hydrogène, hydrogène-0-sulfobenzoate d'éthylcellulose, acétate de O-P-sulfobenzylcellulose, acétate de 0- éthyl-0-P-sulfoéthylcellulose, etc. (voir brevet japo- nais N" 5093/1960); des polymères de l'alcool polyvinylique modifiés par l'acide sulfonique ou des copolymères d'alcool vinylique avec des composés de l'acide sulfoni- que (par exemple l'acide 0-sulfobenzotque, l'acide sulfopropionique, l'acide sulfovalérique, le sulfo- benzaldéhyde, l'acide su'lfor.-a 'qua, etc.); 3. des polymères possédant un groupe hydro- xyle: éthylcellulose, benzylcellulose, hydroxyéthyl- cellulose, hydroxyéthyl/éthylcellulose, hydroxyéthyl/ benzylcellulose, etc.; d'autres homopolymères, copolymères statis- tiques, copolymères séquences ou copolymères greffés formés avec d'autres monomères en général, avec d'autres monomères possédant des acides sulfoniques ou des grou- pes phénol; divers polymères acides modifiés formés avec d'autres composés contenant des groupes carboxy- liques, des groupes acide sulfonique ou des groupes phénol. Des polymères basiques et des polymères acides convenant avantageusement à la formation d'un complexe tel que décrit ci-dessus peuvent être ceux possédant des poids moléculaires respectifs de 500 ou plus, avantageusement 1000 ou plus, et ils permettent de former une couche de réception d'encre ayant une grande résistance et d'excellentes caractéristiques de réception d'encre, de finesse de l'image et de résis- tance à l'eau. La proportion des deux polymères à utiliser peut être comprise, dans la plage de 20/1 à 1/10 en ce qui concerne le rapport en poids du polymère basique au polymère-acide. Dans la forme de réalisation la plus avanta- geuse de la présente invention, en utilisant une couche de réception d'encre hydrophile et insoluble à l'eau, telle que décrite ci-dessus, même dans des conditions de forte humidité ou dans le cas o des gouttelettes d'eau se fixent à la surface, non seulement aucun pro- blème n'apparaît, tel qu'une adhérence mutuelle entre des supports d'enregistrement ou une adhérence au sys- tème de transport de l'imprimante du fait que la surface du support d'enregistrement est rendue collante ou adhésive, mais, en outre, la surface du support d'enre- gistrement s'engorge difficilement de corps gras pro- venant de la peau, ce qui permet d'obtenir un support d'enregistrement ayant une bien meilleure résistance aux traces de doigts. En outre, dans la forme de réalisation dé- crite ci-dessus du support d'enregistrement selon l'in- vention, pour améliorer la caractéristique de fixage de la matière de coloration (par exemple le colorant) reçue par le support d'enregistrement et empêcher la matière colorante de couler ou de migrer dans les condi- tions indiquées précédemment, le support d'enregistre- ment peut également contenir une résine cationique telle qu'indiquée ci-dessous. Pour cette résine cationique, on peut utili- ser, dans la présente invention, l'un quelconque des polymères connus dans la technique et possédant des groupes cationiques, mais avantageusement des polymères possédant des groupes ammonium quaternaire, en particu- lier un composé de la formule suivante (I) ou des déri- vés de polydiallylamine possédant des motifs constitu- tifs des monomères représentés par les formules sui- vantes (II) - (IV): (I) CZ- (CH2-CH-O) n-H (CH2)m R1-N±R3. Y- R2 dans laquelle R1, R2 et R3 représentent un groupe hydro- gène ou alkyle, m est compris entre 1 et 7, n entre 2 et 30 et Y est un groupe acide; (II) (C!H2-CH- CH-CH2) - I I 2 CH2 CH2 N+.... Y- R R l 2 (III) CH -(CH2-CH CH)- \ / CH2 CH2 N +.....Y- /\ Q RR Ri (IV) CH2 -(CH CH-CH -S)- CH2 CH2 O O N+.....y- R1 R2 Dans les formules (II) à (IV), R1 et R2 re- présentent -CH3, -CH2CH3, -CH2CH20H et Y est un groupe acide. Les exemples du composé représenté par la formule (I) comprennent un composé du type "arpoly- 607" (produit par la firme Narco Chemical Co.), du type "Polyfix 601" (produit par la firme ShowaKobunshi K.K.), etc. Les composés représentés par les formules (II) - (IV) sont des dérivés de polydiallylamine et obtenus par polymérisation par cyclisation de composés de diallylamine, et ils peuvent comprendre des composés du type "Percol 1697" (produit par la firme Allied Colloid Go.), du type "Catflowe" (produit par la firme Chalgon Corp.), du type "PAS" (produit par la firme Nitto Boseki K.K), "Neofix RPD" (produit par la firme Nikka Kagaku K.K.). La couche de réception d'encre du support d'enregistrement selon l'invention est formée à partir du polymère hydrophile et insoluble dans l'eau et de la résine cationique, avantageusement non poreuse, et la quantité de résine cationique ajoutée est com- prise entre 2 et 20 % en poids. De plus,dans la présente invention et dans l'une quelconque des formes de réalisation, pour améliorer la capacité d'absorption d'encre de la couche de récep- tion d'encre, il est possible de disperser des charges telles que de la silice, de l'argile, du talc, de la terre de diatomées, du carbonate de calcium, du sulfate de calcium, du sulfate de baryum, du silicate d'alumi- ntum, une zéolite synthétique, de l'alumine, de l'oxyde de zinc, de la lithopone, du blanc satin, etc., dans la couche de réception d'encre, dans la plage ne rendant pas poreuse la couche de réception d'encre, ou dans la plage n'affectant pas la transparence de la forme de réalisation ci-dessus (1). En ce qui concerne le procédé de formation d'une telle couche de réception d'encre, on peut avan- tageusement utiliser un procédé dans lequel une solution d'enduction est préparée par dissolution ou dispersion du complexe de polymères précédent ou d'un mélange avec un autre polymère approprié, et cette solution est appliquée sur le substrat transmettant la lumière, par un procédé connu tel qu'une enduction au rouleau, une enduction au barreau, une enduction par pulvérisa- tion, une enduction à la lame d'air, etc., suivie d'un séchage rapide. Il est également possible de former une couche de réception d'encre sur le substrat par le procédé dans lequel la couche de réception d'encre, seule, est formée à l'aide des matières indiquées ci- dessus, par un procédé connu tel que le procédé à dissi- pation de chaleur ou le procédé à filière en T, afin d'être dotée aussi de la fonction de support, ou par le procédé dans lequel la feuille est appliquée par stratification sur le support, ou encore le procédé dans lequel la matière polymérique précédente est sou- mise à une enduction de matière thermofusible. La couche de réception d'encre ainsi formée peut également être comprise dans la gamme pouvant maintenir l'encre, qui peut également différer suivant la quantité d'encre utilisée pour l'enregistrement, mais elle n'est pas limitée de façon particulière, pourvu que son épaisseur soit de 0,1 pm ou plus. En pratique, une épaisseur comprise entre 1 et 200 lim, avantageusement entre 3 et 100 Vm, et plus avantageuse- ment entre 5 et 30 Vm, peut être utilisée. Ayant décrit ci-dessus les formes de réali- sation dans lesquelles la substance hydrophobe est contenue dans la couche de réception d'encre, on peut à présent décrire une forme de réalisation dans laquelle la substance hydrophobe peut également être appliquée sur la surface de la couche de réception d'encre. On peut appliquer, de la même manière que pour la formation de la couche de réception d'encre ou de la couche de perméation d'encre, comme décrit ci-dessus, un procédé pour appliquer la substance hydro- phobe telle que décrite ci-dessus sur la couche de réception d'encre (ou sur la couche de perméation d'en- cre), la substance hydrophobe ci-dessus étant appliquée seule ou après avoir formé un liquide d'enduction en dis- solution, suspension ou dispersion dans un liquide convenable. La couche hydrophobe ainsi formée peut être une couche continue ou une couche discontinue. La quantité de substance hydrophobe appli- quée peut généralement être d'environ 0,5 à 500 mg/m2, plus avantageusement 0,5 à 30 mg/m2. Si la quantité appliquée est inférieure à 0,5 mg/m2, les objets de la présente invention ne peuvent pas être réalisés, tandis qu'une quantité supérieure à 500 mg/m2 abaisse de façon indésirable le pouvoir de réception d'encre de la couche de réception d'encre. Ainsi, dans la Quantité appliquée comprise dans la plage ci-dessus, le problème posé par les traces de doigts peut être résolu sans que les caractéristiques de fonctionnement telles que l'excellent pouvoir de réception d'encre de la couche de réception d'encre obtenue par l'utilisation d'un polymère hydrophile en soient affectées. La transmission suffisante de lumière, telle que mentionnée ici pour la forme de réalisation précé- dente (1), signifie que le coefficient de transmission linéaire du support d'enregistrement est avantageusement d'au moins 2 %, et de préférence d'au moins 10 %. Si le coefficient de transmission linéaire est de 2 % ou plus, l'image enregistrée peut être obser- vée par projection, par exemple, au moyen d'un rétro- projecteur, sur un écran. En outre, pour permettre 2580232U une observation fine des détails de l'image enregistrée, le coefficient de transmission linéaire doit être avan- tageusement de 10 % ou plus. Le coefficient de transmission linéaire T (%) tel que mentionné ici est une valeur qui est déterminée par mesure du coefficient de transmission spectrale de la lumière linéaire arrivant perpendicu- lairement à un échantillon, transmise à travers l'échan- tillon, passant par une fente située du c6té de récep- tion de la lumière et à au moins 8 cm de l'échantillon, sur la ligne partant du rayon lumineux incident, et reçue sur un détecteur au moyen, par exemple, d'un spectrophotomètre d'enregistrement automatique du type Hitachi modèle 323 (produit par la firme Hitachi Co., Ltd.) en déterminant en outre la valeur Y des compo- santes trichromatiques et en calculant, d'après la formule suivante: T = Y/Yo x 100 (1) dans laquelle: T est le coefficient de transmission linéaire Y est la valeur Y de l'échantillon Yo est la valeur Y du blanc. Par conséquent, le coefficient de transmis- sion linéaire tel que mentionné dans le présent mémoire est en relation avec la lumière linéaire, et il est différent du coefficient de transmission diffuse (le coefficient de transmission est déterminé en incluant la lumière diffusée par l'utilisation d'une sphère d'intégration à l'arrière d'un échantillon) ou de l'opa- cité (déterminée d'après le rapport des valeurs lorsque des fonds blancs et noirs sont appliqués sur la face arrière d'un échantillon) conformément au procédé dans lequel la transmission de la lumière est évaluée avec- une lumière diffusée. Etant donné que le problème posé dans un instrument utilisant des techniques optiques est le comportement de la lumière droite, il est particulière- ment important de déterminer le coefficient de trans- mission linéaire d'un support d'enregistrement en éva- luant la transmission de la lumière du support d'enre- gistrement à utiliser dans un tel instrument. Par exemple, dans le cas de l'observation d'une image projetée par un rétroprojecteur, pour obte- nir une image de contraste élevé entre la partie enre- gistrée et la partie non enregistrée, fine et aisée à voir, il est demandé que la partie non enregistrée de l'image projetée soit claire, à savoir que le coeffi- cient de transmission linéaire du support d'enregistre- ment soit d'un certain niveau ou d'un niveau plus élevé. Dans l'essai consistant A utiliser une mire dans un rétroprojecteur, pour l'obtention d'une image convenant au but ci-dessus, le coefficient de transmission linéaire du support d'enregistrement doit être de 2 Z ou plus, avantageusement 10 Z ou plps, pour l'obtention d'une image plus nette, et plus avantageusement de 50 Z ou plus. Par conséquent, le support d'enregistrement con- venant à cet effet doit avoir-un coefficient de trans- mission linéaire d'au moins 2 X. La forme préférée de réalisation (2) telle que mentionnée ci-dessus est également du type de la forme de réalisation précédente (1) et est caractérisée par le fait que la surface de sa couche de réception d'encre est lisse et présente un lustre de surface spéculaire à 45 d'au moins 30 Z sur la base de la norme JIS Z8741. Le support d'enregistrement de ce type est particulièrement excellent en ce qui concerne le lustre de la surface et il est particulièrement utile en tant que support d'enregistrement pour l'observation d'une image de surface en couleurs complètes et d'une excel- lente finesse. Cette forme de réalisation du support d'enregistrement selon l'invention peut être transpa- rente ou opaque et l'une quelconque des matières trans- parentes et opaques mentionnées précédemment peut être utilisée. De plus, la couche de réception d'encre peut être transparente ou opaque. Les matières et le procédé à utiliser pour la formation de la couche de réception d'encre peuvent être identiques à ceux décrits ci- dessus pour la forme de réalisation (1), mais les char- ges précitées peuvent être utilisées, même dans la mesure o la couche de réception d'encre peut devenir opaque, pourvu que la surface de cette couche puisse rester lisse. En outre, si cela est souhaité, en plus des procédés d'enduction tels que décrits ci-dessus, il est également possible d'utiliser le procédé d'enduc- tion par coulée ou de réaliser un lustrage au moyen de rouleaux de lustrage ou de calandrage. En outre, dans *la présente invention, en utilisant une fine poudre organique ou inorganique, dans une proportion d'environ 0,01 à environ 1, 0 g/m2 de surface du support d'enregistrement, en particulier dans la forme de réalisation (2), la caractéristique de transport à l'intérieur de l'imprimante, la carac- téristique d'anti-auto-adhérence durant l'empilage, la résistance aux traces de doigts, etc. du support d'enregistrement obtenu peuvent encore être améliorées. Une telle poudre peut être avantageusement une poudre fine en particules de dimension de 20 pm ou moins, comprenant une poudre inorganique telle que de la silice, de l'argile, du talc, de la terre de diatomées, du carbonate de calcium, du sulfate de cal- cium, du sulfate de baryum, du silicate d'aluminium, une zéolite synthétique, de l'alumine, de l'oxyde de zinc, de la lithopone, du blanc satin, etc.; une poudre organique telle que des sels d'acides gras supérieurs (par exemple du stéarate d'aluminium, du stéarate de calcium, etc.), des surfactants anioniques, cationiques, non ioniques et amphotères qui sont solides à la tempé- rature normale (par exemple le dodécylbenzènesulfonate de sodium, le laurylsulfonate de sodium, le laurylsul- fonate de potassium, le stéarylsulfonate de sodium, l'éther nonylphénylique de polyéthylène-glycol,avecun RHL (rapport hydrophilelipophile) relativement plus élevé)), des pigments plastiques tels que de la résine du type benzo- guanamine en poudre, une résine acrylique en poudre, etc. Ces poudres peuvent être utilisées en quan- tité d'environ 0,01 à 1,0 g/m2. Le support d'enregistrement selon l'inven- tion n'est évidemment pas limité aux formes de réalisa- tion décrites ci-dessus à titre d'exemples. Dans chacune de ces formes de réalisation, la couche de réception' d'encre peut contenir divers additifs connus, comprenant des agents dispersants, des colorants fluorescents, des agents d'ajustement du pH, des agents anti-mousse, des lubrifiants, des conservateurs, des surfactants, etc. Le support d'enregistrement selon l'inven- tion ne doit pas nécessairement être incolore, mais il peut également être un support d'enregistrement coloré. Le support d'enregistrement selon l'inven- tion tel que décrit ci-dessus présente un pouvoir de réception d'encre et une caractéristique de fixage notablement améliorés et il peut produire une image enregistrée d'une excellente finesse et peut présenter une surface lustrée. Dans le même temps, dans le support d'enre- gistrement selon l'invention, du fait de l'introduction d'une quantité appropriée d'une substance hydrophobe dans la couche de réception d'encre, les traces de doigts attachent peu durant les manipulations du support d'enregistrement ou, si elles attachent, en raison du degré approprié de pouvoir hydrophobe de la surface de la couche de réception d'encre, la forme circulaire du point d'encre n'est pas perturbée par la trace de doigts fixée, ou bien aucune différence notable de densité d'encre n'apparaît du fait de cette trace de doigts, ce qui permet d'obtenir une excellente image enregistrée. En particulier, en formant la couche de réception d'encre en un polymère qui est hydrophile et insoluble dans l'eau, on peut améliorer encore plus - notablement la résistance aux traces de doigts. En outre, dans la présente invention, en réglant la quantité de substance hydrophobe contenue dans la couche de réception d'encre comprenant une résine hydrophile, il devient possible de limiter (atté- nuer) l'effet de flou des gouttelettes d'encre fixées, ainsi que de supprimer le pouvoir collant de la surface, ce qui permet d'améliorer notablement l'aptitude au transport et la résistance à l'auto-adhérence. Dans le même temps, le problème posé par la formation de perles, comme mentionné précédemment,peut également être résolu par la présente invention. Par conséquent, même lorsque des encres de couleurs différentes se fixent sur le même point en un court intervalle de temps, de façon à se chevau- cher mutuellement lors d'un enregistrement en couleurs complètes, c'est-àdire à l'opposé d'un enregistrement monochromatique, il n'apparaît aucun phénomène tel qu'un coulage ou un suintement, et on peut obtenir une image fine et nette, à haute résolution. Dans la présente invention, il est- également possible d'obtenir un support d'enregistrement ayant une excellente résistance à l'eau ainsi qu'une surface lustrée, inconnues dans les supports d'enregistrement par jets d'encre de l'art antérieur. En outre, le sup- port d'enregistrement selon l'invention peut être appli- qué à des utilisations autres qu'une observation d'image de surface comme c'est le cas dans l'art antérieur, par exemple à l'observation par projection d'une image enregistrée, au moyen d'un instrument optique tel qu'un projecteur de diapositives, un rétroprojecteur, etc., à une plaque de résolution de couleur utilisée pendant la préparation d'une plaque positive pour une impression en couleur, ou à un filtre mosalque de couleur, etc., à utiliser pour un affichage en couleur, par exemple par cristaux liquides, etc. La présente invention sera décrite plus en détail en référence aux exemples suivants dans les- quels les parties sont données en poids. Exemple 1 Une quantité de 88 parties d'une solution à 10 Z de polyvinylpyrrolidone (du type "PVPK-90", produite par la firme GAF) dans du diméthylformamide (appelé ci-après DMF) a été mélangée à 12 parties d'une solution à 10 % d'une résine phénolique du type novola- que ("Resitop PSK-2320", produite par la firme Gunei Kagaku) dans du DMF. Le mélange s'est gélifié pour former un complexe de polymères, mais un chauffage du complexe à 90 C, avec agitation, l'a solubilisé pour donner une solution. Il a été ajouté à cette solu- tion 0,7 partie d'acide oléique et la solution a été utilisée comme solution d'enduction. Comme substrat transmettant la lumière, on a utilisé une pellicule de téréphtalate de poly- éthylène d'une épaisseur de 100 pm (produite par la firme Toray), et on a enduit cette pellicule d'une solution d'enduction ayant la composition indiquée ci-dessous pour former une pellicule de 8 pm d'épais- seur, après séchage, par le procédé utilisant un appli- cateur à barre et on a fait sécher la pellicule à 140 C pendant 3 minutes pour obtenir un support d'enregistre- ment transmettant la lumière, conforme à l'invention. Le support d'enregistrement selon l'inven- tion ainsi obtenu s'est révélé incolore et transparent. Exemple 2 On a obtenu un support d'enregistrement selon l'invention de la même manière que dans l'exemple 1, sauf que l'on a utilisé, comme substrat, un papier couché disponible dans le commerce. Exemples 3 et 4 et exemple comparatif 1 En utilisant les compositions indiquées ci-dessous, on a préparé des solutions d'enduction * et on a obtenu des supports d'enregistrement, transpa- rents à la lumière, conformes à l'invention et à titre comparatif, en formant une couche d'absorption d'encre sur la même pellicule de téréphtalate de polyéthylène telle que celle utilisée dans l'exemple 1 et de la même manière que dans l'exemple 1. Exemple 3 Polyvinylpyrrolidone ("PVPK-90", produite par la firme GAF) (solution à 10 % dans DMF) 84 parties Copolymère styrène/acide acrylique ("Oxylac SH2100", produit par la firme Nippon Shokubai Kagaku) (solution à 10 % dans DMF) 16 parties Stéarate d'aluminium 0,5 partie Exemple 4 Polymère en forme de peigne* (solution de méthylcellosolve à 25 %) 60 parties Copolymère éther de méthylvinyle/ester mono-n-butylique d'anhydride maléique ("GANTREZ ES-425", produit par la firme GAF) (solution à 10 % d'éthanol dans l'eau) 40 parties Huile de coton 0,4 partie * Le polymère en forme de peigne a été pré- paré par polymérisation par greffage de 20 parties d'un macromère MMA sur 80 parties d'un polymère squelet- te dérivé de 64 parties de méthacrylate de 2-hydroxy- éthyle et de 16 parties de diméthylacrylamide. Exemple comparatif 1 Alcool polyvinylique ("PVA-217", produit par la firme Kuraray) 5 parties Polyvinylpyrrolidone ("PVPK-90", produit par la firme GAF) 5 parties Eau 90 parties Exemple 5 En utilisant un film de téréphtalate de polyéthylène de 100 pm d'épaisseur (produit par la firme ICI) comme substrat transparent, un liquide d'en- duction, ayant la composition indiquée ci-dessous, a été appliqué par enduction par le procédé d'enduction à la lame, à une épaiseeur, après séchage, de 20 pm, et séché à 80 C pendant 20 minutes pour former une couche de réception d'encre. Puis une solution de 0,1% de toluène dans une huile siliconée ("SH100-1000", produite par la firme Toray Silicone) a été appliquée sur la couche de réception d'encre à raison de 8 mg d'huile siliconée fixée par m2, suivie d'un séchage, afin que l'on obtienne un support d'enregistrement transmettant la lumière, conforme à l'invention. Composition du liquide d'enduction: Polyvinylpyrrolidone ("K-30", produit par la firme GAF) 5 parties Alcool polyvinylique ("PVA-224", produit par la firme Kuraray) 5 parties Eau 90 parties Le support d'enregistrement selon l'inven- tion ainsi obtenu s'est révélé incolore et transparent. Exemple 6 En utilisant un film de téréphtalate de polyéthylène de 100 pm d'épaisseur (produit par la firme Toray), on a appliqué un liquide d'enduction A ayant la composition indiquée ci-dessous, par le procédé d'enduction à la barre, à une épaisseur, après séchage, de 6 pm, l'application étant suivie d'un séchage à 80 C pendant 10 minutes, afin de former une couche de réception d'encre. Ensuite, un liquide d'enduction B, ayant la composition indiquée ci-dessous, a été appliqué sur la couche de réception d'encre pour former un film ayant, à l'état séché, une épaisseur de 0,1 pm, l'application étant suivie d'un séchage à 60 C pendant 5 minutes afin de former une couche microporeuse de perméation d'encre et, en outre, un liquide d'enduc- tion C, tel qu'indiqué ci-dessous, a été appliqué à raison de 0,1 à 0,2 g/m2, à l'état sec, afin que l'on obtienne un support d'enregistrement selon l'inven- a tion, transmettant la lumière. Composition du liquide A d'enduction: Alcool polyvinylique ("PVA-420", produit par la firme Kuraray) 5 parties Polyacrylate (Gogum HW-7, produite par la firme Showa Kobunshi) 20 parties Eau 75 parties Composition du liquide B d'enduction: Polyuréthanne hydrophile ("Tricoat G", produit par la firme Taiho Kogyo) 10 parties Agent empêchant la décoloration jaune ("CHELEX-90", produit par la firme Sakai Kagaku) 1 partie Acétone 89 parties Composition du liquide C d'enduction: Dioxyde de silicium anhydre ("Aerosil-972", de la firme Nippon Aerosil") 1,5 partie Acide oléique 0,2 partie Méthyléthylcétone 98 parties Exemple 7 On a utilisé, comme substrat, la même pelli- cule de téréphtalate de polyéthylène que dans l'exemple 6, et un liquide d'enduction, ayant la composition indiquée ci-dessous, a été appliqué sur cette pellicule par le procédé d'enduction à la barre, pour former une pellicule d'une épaisseur, après séchage, de Bu, l'enduction étant suivie d'un séchage à 140 C pendant 3 minutes afin de former une couche de réception d'encre. Polyvinylpyrrolidone ("PVPK-90", produit par la firme GAF) (solution à 10 % dans DMF) 88 parties Résine phénolique du type novolaque ("Resitop PSK-2320", produite par la firme Gunei Kagaku)(solution à 10 % dans DMF) 12 parties Ensuite, une solution de 0,1 % d'huile de silicone dans du toluène a été appliquée à raison de 0,1 g d'huile de silicone fixée par m2, suivie d'un séchage pour que l'on obtienne un support d'enregistre- ment transmettant la lumière. Exemples comparatifs 2 et 3 On a préparé des supports d'enregistrement à titre comparatif, de la même manière que dans les exemples 5 et 6, sauf que l'on a supprimé la fixation des substances hydrophobes. Sur le support d'enregistrement des exemples et exemples comparatifs cidessus, on a procédé à un enregistrement par jets d'encre en utilisant les quatre types d'encre indiqués ci-dessous, au moyen d'un disposi- tif d'enregistrement comportant une tête d'enregis- trement par jets d'encre du type fonctionnant à la demande, qui éjecte de l'encre à l'aide d'un vibrateur piézo-électrique (diamètre de l'orifice de décharge: 60 Vm; tension de commande du vibrateur piézo-électri- que: 70 V; fréquence: 2 kHz). Encre jaune (composition) Jaune direct I.C. 86 2 parties Diéthylèneglycol 20 parties Polyéthylène-glycol N 200 10 parties Eau 70 parties Encre rouge (composition) Rouge acide I.C. 35 2 parties Diéthylène-glycol 20 parties Polyéthylène-glycol N 200 10 parties Eau 70 parties Encre bleue (composition) Bleu direct I.C. 86 2 parties Diéthylène-glycol 20 parties Polyéthylène-glycol N 200 10 parties Eau 70 parties Encre noire (composition) Noir alimentaire I.C. 2 2 parties Diéthylène-glycol 20 parties Polyéthylène-glycol N 200 10 parties Eau 70 parties Les résultats de l'évaluation des supports d'enregistrement des exemples et des exemples compara- tifs sont donnés dans le tableau suivant. Les points respectifs d'évaluation du tableau ont été mesurés selon les méthodes décrites ci-dessous. (1) On a déterminé le temps de fixage de l'encre en laissant, après un enregistrement, séjourner le support d'enregistrement dans les conditions ambiantes de 20 C et 65 % d'humidité relative (HR), et en mesurant le temps mis par l'encre pour sécher -et pour ne plus coller au doigt lorsque l'image enregistrée est touchée du doigt. (2) La densité des points a été mesurée pour un point noir, au moyen d'un microdensitomètre du type "Sakura PDM-5" (produit par la firme Konishiroku Photo Industry K.K.) par l'application de la norme JIS K7505 pour des micropoints imprimés. (3) Le coefficient de transmission linéaire a été déterminé par mesure du coefficient de transmis- sion spectrale au moyen d'un spectrophotomètre à enregis- trement automatique du type Hitachi modèle 323 (produit par la firme Hitachi Co., Ltd) en maintenant la distance 'de l'échantillon à l'ouverture située sur le côté de réception de lumière à environ 9 cm et en effectuant un calcul d'après la formule (1) précédente. (4) La mesure de lustre a porté sur le lustre d'une surface spéculaire à 45 , mesure effectuée sur la surface du support d'enregistrement selon la norme JIS Z-8741. (5) Résistance aux traces de doigts [I]. La résistance aux traces de doigts a été notée O pour l'absence d'une différence de densité d'enregistrement entre la partie tachée de corps gras provenant de la peau et la partie non tachée, et elle a été notée X pour la présence d'une différence, lors- qu'un doigt est pressé contre la surface du support d'enregistrement. (6) Résistance aux traces de doigts 12]. Lors de l'observation d'une image projetée au moyen d'un rétroprojecteur, l'image projetée, sur laquelle il est confirmé la présence de tache de doigt pendant la manoeuvre du film, est notée X, et autrement un O. (7) L'irrégularité de l'image a été mesurée par l'exécution d'une impression au moyen de l'impri- mante à jets d'encre indiquée précédemment de façon à fixer des gouttelettes d'encre à raison de 7 points par mm, et cette irrégularité a été notée X lorsqu'une formation irrégulière de perles est apparue sur la surface imprimée, rendant l'impression irrégulière, et elle a été autrement notée un O. T A B L E A U Exemple Exemple comparatif 1 2 3 4 5 6 7 1 2 3 1. Caractéristiques de fixage de l'encre 3min 3min 3min 3min 3min 2min Smin lmin lmin 30s 2. Densité de pointse 1,1 1,0 1,1 1,1 1 1 1 I 1,0 1,0 1,11,1 1,0 1,0 3. Coefficient de transmission linéaire 79% - 79% 79% 81% 78% 79% 80% 81% 78% 4. Lustre de la sur- face - 80% - - - - - - - 5. Résistance aux traces de doigts [1] O O O O O O O X O O 6. Résistance aux traces de doigts [2] O - O O O X X X X 7. Irrégularité de l'image O O O X C) X X X X o r REVENDICATIONS 1. Support d'enregistrement, caractérisé en ce qu'il comporte un substrat et une couche de récep- tion d'encre appliquée sur le substrat, cette couche de réception d'encre comprenant une résine hydrophile et une substance hydrophobe qui est liquide ou cireuse à la température normale. 2. Support d'enregistrement selon la reven- dication 1, caractérisé en ce que la surface de la couche de réception d'encre présente un lustre spécu- laire à 45 , sur la base de la norme JIS-Z-8741, de % ou plus. 3. Support d'enregistrement, caractérisé en ce qu'il comporte un substrat transparent et une couche transparente de réception d'encreappliquéesurle subs- trat, ladite couche de réception d'encre comprenant une résine hydrophile et une substance hydrophobe qui est liquide ou cireuse à la température normale. 4. Support d'enregistrement selon l'une des revendications 1 et 3, caractérisé en ce que la teneur en substance hydrophobe de la couche de réception d'encre est de 0,1 à 40 % en poids. 5. Support d'enregistrement selon l'une des revendications 1 et 3, caractérisé en ce que la teneur en substance hydrophobe de la couche de réception d'encre est de 0,1 à 20 % en poids. 6. Support d'enregistrement selon l'une des revendications 1 et 3, caractérisé en ce que la teneur en substance hydrophobe de la couche de réception d'encre est de 0,1 à 5 % en poids. 7. Support d'enregistrement selon l'une des revendications 1 et 3, caractérisé en ce que la substance hydrophobe est un acide gras et/ou un sel d'acide gras et/ou un ester d'acide gras. 8. Support d'enregistrement selon l'une des revendications 1 et 3, caractérisé en ce que la couche de réception d'encre est insoluble dans l'eau. 9. Support d'enregistrement selon l'une des revendications 1 et 3, caractérisé en ce que la couche de réception d'encre comprend un complexe d'un polymère basique et d'un polymère acide. 10. Support d'enregistrement selon la reven- dication 3, caractérisé en ce qu'il présente un coeffi- cient de transmission linéaire d'au moins 10 %. 11. Support d'enregistrement, caractérisé en ce qu'il comporte un substrat et une couche de récep- tion d'encre comprenant une résine hydrophile appliquée sur le substrat, une substance hydrophobe,qui est liqui- de ou cireuse à la température normale, étant appliquée sur la surface de ladite couche de réception d'encre. 12. Support d'enregistrement selon la reven- dication 11, caractérisé en ce que la quantité de subs- tance hydrophobe appliquée est de 0,5 à 500 mg/m2. 13. Support d'enregistrement selon la reven- dication 11, caractérisé en ce que la substance hydro- phobe est un acide gras et/ou un sel d'acide gras et/ou un ester d'acide gras. 14. Support d'enregistrement selon la reven- dication 11, caractérisé en ce que la couche de récep- tion d'encre est insoluble dans l'eau. 15. Support d'enregistrement selon la reven- dication 11, caractérisé en ce que la couche de récep- tion d'encre comprend un complexe d'un polymère basique et d'un polymère acide. 16. Support d'enregistrement selon la reven- dication 11, caractérisé en ce qu'il présente un coeffi- cient de transmission linéaire de 10 % ou plus. 17. Support d'enregistrement selon la reven- dication 11, caractérisé en ce que la surface de la couche de réception d'encre présente un lustre spécu- laire à 45 , sur la base de la norme JIS-Z-8741, de 30 % ou plus.